(57)【要約】【課題】圧着シーラーで圧着する際、剥離強度のシーラーギャップ（貼合圧）依存性が少なく、よって、シーラー加工時の剥離強度の調整が容易な疑似接着用紙を提供する。【解決手段】通常では接着せず一定条件が付与されたとき接着可能となり、接着後、必要時に容易に剥離できる疑似接着用紙において、その原紙が紙用嵩高剤を含有し、かつ、密度が０．５〜０．９ｇ／ｃｍ３である疑似接着用紙である。【選択図】なし【特許請求の範囲】
【請求項１】
通常では接着せず一定条件が付与されたとき接着可能となり、接着後、必要時に容易に剥離できる疑似接着用紙において、
その原紙が紙用嵩高剤を対パルプ添加量で０．１０〜３．５０重量％含有し、かつ、密度が０．５〜０．９ｇ／ｃｍ３であることを特徴とする疑似接着用紙。
【請求項２】
インクジェットプリンター用インクを定着するカチオン性物質を原紙または塗工層に含有させた請求項１記載の疑似接着用紙。
【請求項３】
原紙中に古紙が３０〜１００％配合されている請求項１または２記載の疑似接着用紙。
【請求項４】
密度が０．６〜０．７５／ｃｍ３である請求項１〜３のいずれか１項に記載の疑似接着用紙。
【発明の詳細な説明】
【０００１】
【発明の属する技術分野】
本発明は、通常では接着せず一定条件が付与されたとき接着可能となり、接着後、必要時に容易に剥離できる疑似接着用紙に関する。
【０００２】
【従来の技術】
近年は、通信、郵送などの連絡手段により情報を伝達する量が多くなる一方で、個人情報など親展性を必要とする連絡手段が重要視されている。
【０００３】
また、郵便法の改正に伴い、親展性を有する葉書システムが実用化され、普及している。親展性を有する葉書システムとは、個人情報などの各種情報が折り畳み内面に記載された往復葉書状の葉書を折り畳み、重ね合わせた部分を疑似接着して、情報を隠蔽したのち、郵送し、受取人が疑似接着部分を剥離して隠蔽情報を読み取るというものである。これら親展性を必要とする連絡手段には、例えば会社が従業員に、銀行やクレジット会社が顧客に親展性を有する情報を連絡するものもある。
【０００４】
かかる親展性を有する連絡手段として、疑似接着用紙を利用したものが提案され盛んに利用されている。疑似接着用紙は、支持体シート（通常は紙）の少なくとも片面の一部に、天然ゴム系、合成ゴム系などのいわゆる非剥離性接着剤と、その接着剤の接着力を抑制する微粒子充填剤とからなる接着剤（以下、疑似接着剤ともいう）の接着層が設けられており、一時的に接着するが必要時に容易に剥離できる機能を有するものである。
【０００５】
この疑似接着用紙をシーラーで貼合する場合、シーラーギャップ（貼合圧力）を調整して目的とする適度な剥離力に調整する必要がある。
【０００６】
【発明が解決しようとする課題】
しかし、従来の疑似接着用紙はシーラーギャップ（貼合圧力）を変えた時の剥離強度の変化が大きいため、剥離強度の調整が難しく、作業性に問題があった。一般に疑似接着用紙の接着力（剥離強度）は紙水分や湿度の影響を受け易いため、剥離強度のシーラーギャップ依存性の問題、すなわちシーラー加工時の作業性改善は重要な課題である。
【０００７】
また、圧着（疑似接着）後、外から隠蔽情報が透けて見えないように、印刷工程に於いて、地紋印刷等を施すことが通常行われている。しかし、これは印刷デザインを制限する等の問題があるので、可能な限り高不透明度の用紙が望まれている。
【０００８】
他方、近年、大量の可変データを短納期で印字処理する手段として、高速インクジェットプリンターが使用されている。疑似接着用紙についても同様であるが、疑似接着用紙に於いては、圧着性能を持たせるため糊剤等を表面に塗布しており、インクジェットプリンターでの印字性能面で制約がある。特にインクの乾燥性が悪く、印字スピードが上がらないとか、文字が滲み易い等の問題が指摘されている。
【０００９】
したがって、本発明の主たる第１の課題は、圧着シーラーで圧着する際、剥離強度のシーラーギャップ（貼合圧）依存性が少なく、よって、シーラー加工時の剥離強度の調整が容易な疑似接着用紙を提供することにある。
【００１０】
第２の課題は、圧着後に隠蔽情報が透けて見えないまたは見え難い高不透明度を示す疑似接着用紙を提供することにある。第３の課題は、隠蔽情報をインクジェットプリンターで印字する疑似接着用紙にあっては、インクジェットプリンターで印字する際、文字が滲まず、インク乾燥性が良好で、高速印字が可能なインクジェットプリンター対応の疑似接着用紙も提供することにある。
【００１１】
【発明が解決しようとする課題】
上記課題を解決した本発明は、次記のとおりである。
＜請求項１項記載の発明＞
通常では接着せず一定条件が付与されたとき接着可能となり、接着後、必要時に容易に剥離できる疑似接着用紙において、
その原紙が紙用嵩高剤を対パルプ添加量で０．１０〜３．５０重量％含有し、かつ、密度が０．５〜０．９ｇ／ｃｍ３であることを特徴とする疑似接着用紙。
【００１２】
（作用効果）
嵩高剤を使って、原紙にクッション性を持たせることで、剥離強度のシーラーギャップ（貼合圧）依存性を少なくできる。従って、シーラー加工時の剥離強度の調整が容易となる。また、空隙率が高いものとなるので、圧着後に隠蔽情報が透けて見えないまたは見え難い高不透明度を示す疑似接着用紙となる。
ここで、本発明の意義に関して補足説明すると、パルプ配合などを工夫してクッション性を高める技術自体は公知であるが、クッション性が高くとも、本発明に係る嵩高剤を含有しないものは、剥離強度のシーラーギャップ（貼合圧）依存性に殆ど影響を与えないが、本発明に従って、嵩高剤を含有させることで、その嵩高剤がパルプ繊維の表面に吸着して水に濡れ難くなり、紙層内部に空洞を多く含んだ構造の原紙を得ることができる。
【００１３】
＜請求項２項記載の発明＞
インクジェットプリンター用インクを定着するカチオン性物質を原紙または塗工層に含有させた請求項１記載の疑似接着用紙。
【００１４】
（作用効果）
本発明における原紙の空隙率が高いために、隠蔽情報をインクジェットプリンターで印字する場合における、インクジェットプリンター用インクを定着する定着剤、特にカチオン性物質を原紙または塗工層に含有させた際におけるインクジェット適性が良好となり、具体的に、文字が滲まず、インク乾燥性が良好で、高速印字が可能なものとなる。
【００１５】
＜請求項３項記載の発明＞
原紙中に古紙が３０〜１００％配合されている請求項１または２記載の疑似接着用紙。
【００１６】
（作用効果）
古紙を３０〜１００％使用することで、不透明度がさらに向上する。
【００１７】
＜請求項４項記載の発明＞
密度が０．６〜０．７５／ｃｍ３である請求項１〜３のいずれか１項に記載の疑似接着用紙。
【００１８】
（作用効果）
特に、密度が０．６〜０．７５／ｃｍ３のものが好適である。
【００１９】
【発明の実施の形態】
以下さらに本発明の実施の形態について詳説する。
本発明は、非剥離性接着剤（たとえば天然ゴム系接着剤を主体とする）を基剤とする疑似接着剤の層が、原紙の情報隠蔽面となる面の少なくとも一部に形成され、通常では接着せずに所定の条件が付与されると剥離可能に疑似接着される疑似接着用紙に関する。
【００２０】
ここで、本発明で用いられる非剥離性接着剤の基剤（以下、「感圧接着剤」という）としては、ラテックス、具体的には天然ゴム、合成ゴム等の従来通常の感圧接着剤に使用されているものの中から任意に選択して使用することができるが、特に天然ゴムを無硫黄加硫し、メタアクリル酸メチルと混合した天然ゴムラテックス、天然ゴムにメタアクリル酸メチルをグラフト共重合させて得られた天然ゴムラテックス、アクリル変性ゴムラテックス、ゴムラテックスと保護コロイド系アクリル共重合エマルジョンとの混合物が、耐ブロッキング性、耐経時劣化等の点で好適である。
【００２１】
また、疑似接着力を付与するため、感圧接着剤に添加する微粒子充填剤としては、この感圧接着剤に対して、非親和性を有する微粒子充填剤を用いることができる。具体的には、前記感圧接着剤との親和力が小さいもの、たとえば炭酸カルシウム、カオリン、タルク、シリカ、尿素系樹脂、スチレンビーズ、焼成クレー、穀物澱粉、シリカゲル、変性澱粉などが好適に使用でき、これらのうち、粒径の異なるものを２種類以上組合せて用いるのが特に好適である。
【００２２】
他方、本発明における微粒子充填剤としては、感圧接着剤に対して非親和性を示す微粒子充填剤に代えて、加圧に対して緩衝効果を有する微粒子充填剤と、緩衝効果を有しない微粒子充填剤とを用いることもでき、また好適である。
【００２３】
これら微粒子充填剤のうち、加圧に対して緩衝効果を有する微粒子充填剤としては、スチレンビーズ、穀物澱粉、変性澱粉、合成微粒子シリカ、炭酸カルシウム、ホワイトカーボン等が挙げられ、この中で特に好適に使用できるのが穀物澱粉、合成微粒子シリカである。穀物澱粉は、多孔性表面を有しないため、感圧接着剤の付着量が少なく、粒子径が他の微粒子充填剤と同等またはより大きく、粒子自体の弾性があるため、疑似接着力の調整を容易にするとともに、感圧接着剤の付着量が少ないため、ブロッキングを防止し、紙らしい手触りを得ることができる。穀物澱粉としては、その粒径が１〜３０μｍ、好ましくは５〜２０μｍのものが好適に利用できる。
【００２４】
疑似接着剤に配合するその他の助剤として、滑剤、印刷適性向上剤、酸化防止剤、紫外線吸収剤、導電剤、蛍光染料、着色染料、防腐剤、保湿剤などを必要に応じて配合できる。
【００２５】
本発明の疑似接着用紙は、支持体シートの少なくとも片面の一部に、前記疑似接着剤組成物の層を設けることにより得られる。疑似接着剤層の厚さは、５〜２０μｍとするのが望ましい。疑似接着剤層は均一な疑似接着面と印刷適性を得るため、ベンドブレード、チップブレード、コンマ、リップまたはエアーナイフ、カーテンコーターによる塗工を行い、疑似接着剤表面を約１〜１０ｋｇ／ｃｍ２　で加圧するのが好ましい。
【００２６】
本発明の疑似接着剤用紙は、各種葉書、封書、報告書にも広く好適に使用されるものであり、疑似接着剤を支持体シートの一部のみに塗布したり、一部非塗布部を設けることで再剥離を容易にすることも可能である。折り畳み疑似接着用紙、重ね合わせ疑似接着用紙の他、親展性を有する情報隠蔽用紙、親展性葉書、親展性封筒などとして好適に適用される。
【００２７】
＜本発明の原紙について＞
本発明において原紙は、紙用嵩高剤を対パルプ添加量で０．１０〜３．５０重量％含有し、かつ、密度が０．５〜０．９ｇ／ｃｍ３である、より望ましくは０．６〜０．７５／ｃｍ３であるものである。原紙の密度は、ＪＩＳ　Ｐ　８１１８に従って測定するものである。
【００２８】
原紙中に古紙が３０〜１００％配合されていてもよい。この古紙の全体または一部が、損紙（ブローク）であってもよい。
【００２９】
「紙用嵩高剤」（同量のパルプ原料を抄紙してシートを得た際に、その坪量が同じでも紙厚を増すことができる（よりシートをバルキーにできる）剤をいう。）としては、次記のものを挙げることができる。
【００３０】
（紙用嵩高剤の例１）
下記一般式（１）で示される化合物を含有する紙用嵩高剤。
ＲＯ（ＥＯ）ｍ（ＰＯ）ｎＨ　……（１）
式中、Ｒ　は炭素数６〜２２の直鎖または分岐のアルキル基もしくはアルケニル基又は炭素数４〜２０のアルキル基を有するアルキルアリール基を示し、Ｅはエチレン基、Ｐはプロピレン基を示し、ｍ，　ｎ　は平均付加モル数であり、０≦ｍ≦２０の範囲の数であり、ｎは０≦ｎ≦５０の範囲の数である。なお、ＲＯ　（ＥＯ）ｍ（ＰＯ）ｎは、ブロックまたはランダムのいずれでもよく、ＥＯとＰＯのいずれが先でもよい。化合物（１）は、少なくとも二種以上のＲＯＨの混合物にＥＯおよびＰＯのいずれかまたは双方を付加して得ることができる。
この化合物（１）とさらに多価アルコール型非イオン界面活性剤の少なくとも一種を、たとえば化合物（１）と多価アルコール型非イオン界面活性剤の比率が５／５〜９９／１（重量比）で含有することができる。この多価アルコール型非イオン界面活性剤としては、糖アルコールのＥＯ（エチレンオキサイド、以下同じ）付加物、その付加物の脂肪酸エステル、糖アルコールの脂肪酸エステル、糖のＥＯ付加物、その付加物の脂肪酸エステル、糖脂肪酸エステル及び油脂のＥＯ付加物から選ばれる少なくとも一種であることができる。
【００３１】
（紙用嵩高剤の例２）
多価アルコールと脂肪酸のエステル化合物及び多価アルコールと脂肪酸のエステル化合物であって当該エステル化合物１モル当たり平均で０モル超１２モル未満の炭素数２〜４のオキシアルキレン基を有するエステル化合物から選ばれるＨＬＢ　が１〜１４、融点が１００　℃以下のエステル化合物からなる紙用嵩高剤。
ここに、多価アルコールが、エーテル基を含んでいてもよい総炭素数２〜２４の２〜１４価のアルコールである紙用嵩高剤。さらに、脂肪酸が炭素数１〜２４の脂肪酸である紙用嵩高剤。
【００３２】
（紙用嵩高剤の例３）
特開平１１−２６９７９９号の特許請求の範囲に記載のもの。
【００３３】
（紙用嵩高剤の例４）
下記一般式（１）で示される化合物を含有する紙用嵩高剤。
Ｒ１ＣＯＯ（ＥＯ）ｍ（ＰＯ）ｎＲ２　……（１）
（式中、Ｒ１は炭素数６〜２２の直鎖もしくは分岐のアルキル基もしくはアルケニル基又は炭素数４〜２０のアルキル基を有するアルキルアリール基を示し、Ｅ　はエチレン基、Ｐ　はプロピレン基を示し、ｍ　、ｎ　は平均付加モル数であり、０≦ｍ　≦２０の数であり、０≦ｎ　≦５０の数である。なお、（ＥＯ）ｍ（ＰＯ）ｎはブロック又はランダムの何れでも良く、ＥＯとＰＯの何れが先でも良い。Ｒ２はＨ　又は炭素数１〜４のアルキル基であるが、ｍ　＝ｎ　＝０の場合、Ｒ２は炭素数１〜４のアルキル基である。）
ここに、　さらに多価アルコール型非イオン界面活性剤の一種以上を含有する紙用嵩高剤。多価アルコール型非イオン界面活性剤が、糖アルコールのＡＯ（アルキレンオキサイド、以下同じ）付加物もしくはその脂肪酸エステル、糖アルコールの脂肪酸エステル、糖のＡＯ付加物もしくはその脂肪酸エステル、糖脂肪酸エステル及び油脂のＡＯ付加物から選ばれる一種以上である紙用嵩高剤。
【００３４】
（紙用嵩高剤の例５）
下記（１）〜（５）の少なくとも一種からなる（ａ）成分と、下記（ｉ）〜（ｉｉｉ）　の少なくとも一種からなる（ｂ）成分とを、（ａ）／（ｂ）＝９８／２〜１０／９０の重量比で含有する紙用嵩高剤。
〔（ａ）成分〕（１）；下記一般式（１）で表される化合物　ＲＯ（ＥＯ）ｍ（ＰＯ）ｎＨ　（１）（式中、Ｒ　は炭素数６〜２２の直鎖もしくは分岐のアルキル基もしくはアルケニル基又は炭素数４〜２０のアルキル基を有するアルキルアリール基を示し、Ｅ　はエチレン基、Ｐ　はプロピレン基を示し、ｍ，　ｎは平均付加モル数であり、０≦ｍ　≦２０、０≦ｎ　≦５０の範囲の数である。なお、（ＥＯ）ｍ（ＰＯ）ｎは、ブロック又はランダムのいずれでもよく、ＥＯとＰＯの何れが先でも良い。）（２）；下記一般式（２）で表される化合物　Ｒ１ＣＯＯ（ＥＯ）ｍ（ＰＯ）ｎＲ２　（２）（式中、Ｒ１は炭素数６〜２２の直鎖もしくは分岐のアルキル基もしくはアルケニル基又は炭素数４〜２０のアルキル基を有するアルキルアリール基を示し、Ｅ　はエチレン基、Ｐ　はプロピレン基を示し、ｍ　、ｎ　は平均付加モル数であり、０≦ｍ　≦２０の数であり、０≦ｎ　≦５０の数である。なお、（ＥＯ）ｍ（ＰＯ）ｎはブロック又はランダムの何れでも良く、ＥＯとＰＯの何れが先でも良い。Ｒ２はＨ　又は炭素数１〜４のアルキル基であるが、ｍ　＝ｎ　＝０の場合、Ｒ２は炭素数１〜４のアルキル基である。）（３）；油脂系非イオン界面活性剤（４）；糖アルコール系非イオン界面活性剤（５）；糖系非イオン界面活性剤〔（ｂ）成分〕（ｉ）；炭素数８〜２２の高級脂肪酸又はその塩（ｉｉ）；炭素数８〜２２のアルキル基又はアルケニル基を有する多価カルボン酸又はその塩もしくは無水物　（ｉｉｉ）　；炭素数１２〜２０の高級不飽和脂肪酸のダイマー酸もしくはポリマー酸又はこれらの塩もしくは無水物
【００３５】
＜隠蔽情報をインクジェットプリンターで印字する場合の疑似接着用紙の形態＞
インクジェットプリンター用インクを定着するカチオン性物質を原紙または塗工層に含有させた形態が望ましい。
【００３６】
ここで、インクジェットプリンター用インクを定着するカチオン性物質としては、例えば、カチオン性金属塩、カチオン性無機高分子化合物、カチオン性有機化合物等を挙げることができ、これらのうちの１種を単独で、あるいはこれらの２種以上を組合わせて用いることができる。
【００３７】
カチオン性金属塩としては、例えば、塩化アルミニウム、塩化バリウム、塩化ニッケル、塩化マグネシウム、水酸化アルミニウム等の多価金属塩を例示することができる。カチオン性無機高分子としては、例えば、スメクタイト、ポリ塩化アルミニウム、ポリ水酸化アルミニウム等を挙げることができる。
【００３８】
カチオン性有機化合物としては、例えば、有機アミン塩、有機高分子アミン塩、カチオン性有機高分子化合物や、有機オリゴマー、カチオン性有機金属物等を挙げることができる。
【００３９】
有機アミン塩の具体例としては、ラウリルアミン、ヤシアミン、ステアリルアミン、ロジンアミン等の塩酸塩、酢酸塩等の第１級、第２級または第３級アミン塩型の化合物；ラウリルトリメチルアンモウニウムクロライド、ラウリルジメチルベンジルアンモニウムクロライド、ベンジルトリブチルアンモニウムクロライド、塩化ベンザルコニウム等の第４級アンモニウム塩型の化合物；セチルピリジニウムクロライド、セチルピリジニウムブロマイド等のピリジニル塩型化合物；２−ヘプタデセニル−ヒドロキシエチルイミダゾリン等のイミダゾリン型カチオン性化合物；ジヒドロキシエチルステアリルアミン等の高級アルキルアミンのエチレンオキシド付加物などを挙げることができる。
【００４０】
有機高分子アミン塩の具体例としては、ポリアリルアミン、ポリビニルアミン、ポリアミンスルホンなどの塩酸塩、酢酸塩、臭酸塩等を挙げることができる。
【００４１】
カチオン性有機高分子化合物、有機オリゴマーの具体例としては、例えば、アクリル酸、メタクリル酸などのアルコールアミンエステルまたはアルコールアンモニウム塩型エステルを構成モノマーとする単重合体、もしくは共重合体などを挙げることができる。
【００４２】
カチオン性有機金属物の具体例としては、例えば、混合原子価のビスフェロセニレン、ポリフェロセニレン、ポリビニルフェロセニレンなどのフェロセニレン化合物、ヨウ化テトラメチルホスホニウム等のホスホニウム化合物などが挙げられる。
【００４３】
この種のカチオン性物質を原紙または塗工層に含有させると、インクジェット染料の定着性を向上させることができ、もって耐水性および非転写性に優れた疑似接着用紙を得ることができる。
【００４４】
カチオン性物質の原紙への添加量としては、３〜３０重量％が望ましい。
【００４５】
また、塗工層として感圧接着剤中にカチオン性物質を配合する場合の配合量は、３〜２５重量％、特に６〜１７重量％の範囲内とするのが望ましい。配合量が３重量％未満だと染料定着の効果が十分でなく、逆に２５重量％を超えると、疑似接着剤層中における疑似接着剤の配合割合が低くなり、接着力が弱くなりすぎて、疑似接着を行うことができなくなる可能性があるからである。
【００４６】
本発明において用いることができるインクジェット記録用インクとしては、たとえば特開平７−２２８８０８号公報、同７−２２８８０９号公報に記載のものを用いることができる。特に、アントラキノン系、ベンゾキノン系、ナフトキシキノン系、キサンテン系、トリフェニルメタン系、キノリン系、インジゴイド系、アジン系、オキサジン系、チアジン系およびメチン系染料からなる群から選ばれた少なくとも１種のアニオン性インクが好適に用いられる。これらの具体例については、特開平７−２２８８０９号公報の段落番号００１５に例示されている。このインクの使用する媒体としては、水と水溶性有機溶媒との混合溶媒を用いることができる。このほかに、ｐＨ調整剤、粘度調整剤、表面張力調整剤などを含有させることができる。
【００４７】
【実施例】
以下本発明の実施例及び比較例を示す。
パルプ量に対し　嵩高剤を所定量　添加して、坪量１２７ｇ／ｍ２で紙密度の異なる圧着紙用原紙を得た。再生パルプを３０％配合、及び再生パルプ１００％からなる古紙配合原紙（１２７ｇ／ｍ２）についても同様にして、圧着紙の作製した。なお、嵩高剤としては、花王社製「ＫＢ‐１１５」（嵩高剤Ａ）、花王社製「ＫＢ‐０８Ｗ」（嵩高剤Ｂ）を使用した。
シリカ２５重量部、澱粉粒子２５重量部からなる分散液に、天然ゴムラテックス３０重量部、合成ラテックス（スチレン・ブタジエン・アクリロニトリル共重合ラテックス）５重量部、水溶性バインダー４重量部、耐水化剤３重量部を加えた後に、ｐＨ９．５に調整し、疑似接着剤を得た。インクジェットプリンター用インクを定着するインク定着剤（カチオン性物質）は前記疑似接着剤に後添加した。
かかる疑似接着剤を前記原紙に、シーラーギャップ１７の条件で接着強度が２１０±３ｇ／５０ｍｍとなるように塗工量を調整し圧着紙を作製した。
【００４８】
上記各疑似接着用紙について、剥離強度、接着強度のシーラーギャップ依存度、不透明度、インクジェット印字適性、印刷適性について調べた結果を表１に示す。なお、表中％とは重量％を意味する。
なお、剥離強度測定には、大日本印刷社製「メールシーラーＭＳ９１００」を使用し、温度２３℃、湿度５０％の測定環境下にて剥離強度を測定した。また、評価判定は次記の規準とした。
剥離強度のシーラー依存度：◎大変少ない＞○少ない＞×大きい
インクジェット印字適性（文字の滲み、乾燥性を評価）：◎大変良い＞○良い＞△やや悪い＞×悪い
印刷適性（ＲＩテスター着肉）：　◎大変良い＞○良い＞△やや悪い＞×悪い
【００４９】
【表１】
2004067858.tif 000002
【００５０】
結果をみると、紙用嵩高剤を対パルプ添加量で０．１０〜３．５０重量％含有し、かつ、密度が０．５〜０．９ｇ／ｃｍ３であるものが、すべての特性において優れている。実施例５及び６と実施例３との比較から、古紙パルプを配合すると、不透明度が高まる。インクジェットプリンター用インクを定着するカチオン性物質を含有させたもの（実施例４）は、インクジェットの印字適性が特に良好である。
なお、嵩高剤の種類を上記嵩高剤例の範囲内で変えたが、表１の結果と実質的に同じであった。また、インクジェットプリンター用インクを定着するカチオン性物質を原紙中に含有させたものも、実施例４と同様に、インクジェットの印字適性が特に良好であった。
【００５１】
【発明の効果】
以上詳説のとおり本発明によれば、圧着シーラーで圧着する際、剥離強度のシーラーギャップ（貼合圧）依存性が少なく、よって、シーラー加工時の剥離強度の調整が容易な疑似接着用紙が得られる。
【００５２】
圧着後に隠蔽情報が透けて見えないまたは見え難い高不透明度を示す疑似接着用紙を得ることができる。隠蔽情報をインクジェットプリンターで印字する疑似接着用紙にあっては、インクジェットプリンターで印字する際、文字が滲まず、インク乾燥性が良好で、高速印字が可能なインクジェットプリンター対応の疑似接着用紙も提供することができる。